(57)【要約】【課題】紫外線硬化性インク組成物を提供する。【解決手段】アルキル変性ポリビニルピロリドン、親水性モノマー、及び光重合性開始剤を含有することを特徴とする紫外線硬化性インク組成物。【選択図】なし【特許請求の範囲】
【請求項１】
アルキル変性ポリビニルピロリドン、親水性モノマー、及び光重合性開始剤を含有することを特徴とする紫外線硬化性インク組成物。
【請求項２】
前記インク組成物が、定着剤をさらに含有することを特徴とする請求項１に記載の紫外線硬化性インク組成物。
【請求項３】
前記インク組成物が、重合性オリゴマー成分をさらに含有することを特徴とする請求項１又は２に記載の紫外線硬化性インク組成物。
【請求項４】
前記インク組成物が、界面活性剤をさらに含有することを特徴とする請求項１乃至３のいずれか１項に記載の紫外線硬化性インク組成物。
【請求項５】
アルキル変性ポリビニルピロリドンを５重量％以上、５０重量％以下含有することを特徴とする請求項１乃至４のいずれか１項に記載の紫外線硬化性インク組成物。
【発明の詳細な説明】
【技術分野】
【０００１】
本発明は、紫外線硬化性インク組成物に関する。
【背景技術】
【０００２】
近年、ＣＤ−Ｒ、ＣＤ−ＲＷ、ＤＶＤ−Ｒ、書き換え型ＤＶＤ等の光記録媒体は、多くの情報をレーザ光を用いて記録、再生を行う大容量記録媒体として注目されている。このような光記録媒体のレーベル面（光を照射して情報の記録を行う面とは反対側の面）には、インクジェットインク（例えば、代表的には水性インク）による印刷が可能な印刷受容層が設けられ、媒体に記録された情報の内容表示等に活用されている。
【０００３】
従来、このような印刷受容層の光沢性を高め、インクジェットインクによる高品質な印刷を可能にするために種々の方法が報告されている。例えば、インク受容層上に樹脂を主成分とする塗工液、又は顔料と樹脂結着剤を主成分として含有する塗工液を塗布し、これが湿潤状態にある間に、加熱された鏡面ドラムを圧接して乾燥させるキャストコーティング法についての報告（特許文献１参照）がある。また、光記録媒体上にインク吸収性の優れるインク受理層を設け、その上層にカチオン性有機粒子を含有する層を設ける方法（特許文献２参照）が知られている。さらに、紫外線硬化性樹脂を用いて下地層を形成し、その上に、多孔性アルミナ水和物粒子を配合した光沢プリンタブル層を設ける方法（特許文献３参照）、シリカを含有させたインキ受容層を形成する方法（特許文献４参照）等が報告されている。
【先行技術文献】
【特許文献】
【０００４】
【特許文献１】特開平１１−２９６９１２号公報（段落０００６、段落０００８、図１参照）
【特許文献２】特開２００２−１３３７２２号公報（段落００５２、段落００６３、段落００６４参照）
【特許文献３】特開２００２−２３７１０３号公報（段落００５４〜段落００６０参照）
【特許文献４】特開２００３−１２３３２３号公報（段落０００９〜段落００１０、段落００２８参照）
【発明の概要】
【発明が解決しようとする課題】
【０００５】
ところで、このような印刷受容層の光沢性は、例えば、特許文献３に記載されているように、ＪＩＳに準拠した６０°鏡面光沢度を基準として評価されている。
しかし、本発明者等がさらに検討を進めていくと、このような従来の評価基準により判断されていた印刷受容層の光沢性が必ずしも充分ではなく、高品質な印刷を可能にするためには、さらに改良の必要性があることが判明した。
【０００６】
具体的には、従来の評価基準として採用している６０°鏡面光沢度は必ずしも適当ではなく、これに代わり、２０゜鏡面光沢度が、人間の目から見て良好な光沢性を有するか否かを判断するための評価指標としてふさわしいことが判明している。このため、２０゜鏡面光沢度を高くすることにより、人間の目から見た光沢性の高い（審美性（ａｅｓｔｈｅｔｉｃ）の高い）光記録媒体を得ることができる。
【０００７】
本発明の目的は、紫外線硬化性インク組成物を提供することにある。
【課題を解決するための手段】
【０００８】
かくして本発明によれば、下記（１）〜（５）が提供される。
（１）アルキル変性ポリビニルピロリドン、親水性モノマー、及び光重合性開始剤を含有することを特徴とする紫外線硬化性インク組成物。
（２）前記インク組成物が、定着剤をさらに含有することを特徴とする（１）に記載の紫外線硬化性インク組成物。
（３）前記インク組成物が、重合性オリゴマー成分をさらに含有することを特徴とする（１）又は（２）に記載の紫外線硬化性インク組成物。
（４）前記インク組成物が、界面活性剤をさらに含有することを特徴とする（１）乃至（３）のいずれかに記載の紫外線硬化性インク組成物。
（５）アルキル変性ポリビニルピロリドンを５重量％以上、５０重量％以下含有することを特徴とする（１）乃至（４）のいずれかに記載の紫外線硬化性インク組成物。
【発明の効果】
【０００９】
本発明によれば、レーベル面に高品質な印刷が可能である。
【図面の簡単な説明】
【００１０】
【図１】本実施の形態が適用される光記録媒体（基板面入射型のＣＤ型媒体）を説明するための図（断面図）である。
【図２】本実施の形態が適用される光記録媒体における記録再生機能層の表面に形成された情報記録層（ＣＤ−Ｒの例）と印刷受容層とを説明するための図（断面図）である。
【図３】本実施の形態が適用される光記録媒体に設けられた印刷受容層の第２の実施形態を説明するための図（断面図）である。
【図４】インク滲み評価法を説明するための図である。
【発明を実施するための形態】
【００１１】
以下、本発明を実施するための最良の形態（実施の形態）について、図面に基づき説明する。尚、本発明は、以下の実施の形態に限定されるものではなく、その要旨の範囲内で種々変形して実施することができる。また、使用する図面は、本実施の形態を説明するために使用するものであり、実際の大きさを表すものではない。
【００１２】
図１は、本実施の形態が適用される光記録媒体１００（この例では、基板面入射型のＣＤ型媒体）を説明するための図（断面図）である。光記録媒体１００は、レーザ光３０が照射されることにより情報の記録または再生が少なくとも可能な記録再生機能層１０と、インクジェットインク等の水性インクによる印刷が可能な印刷受容層２０を有している。図１に示すように、印刷受容層２０は、記録再生機能層１０のレーザ光３０が入射する側とは反対側の面に形成されている。また、記録再生機能層１０は、光透過性材料からなる基板１１と、基板１１の表面に形成された情報記録層１２とを有している。尚、図示しないが、レーザ光３０は、所定の開口数（ＮＡ）を有する対物レンズを介して情報記録層１２に照射される。また、図１においては、記録再生機能層１０と印刷受容層２０とは接しているが、後述する下地層等を、記録再生機能層１０と印刷受容層２０との間に設けてもよいことはいうまでもない。
【００１３】
図２は、本実施の形態が適用される光記録媒体１００における基板１１の表面に形成された情報記録層１２（ここでは、ＣＤ−Ｒの例を示す。）と、印刷受容層２０とを説明するための図（断面図）である。図２に示すように、基板１１と情報記録層１２とが記録再生機能層１０となる。さらに、図２に示すように、情報記録層１２は、基板１１の表面に形成された所定のトラッキング用案内溝１１１上に、有機色素を含む記録層１２１と、例えば、Ａｇ、Ａｌ等の金属からなる反射層１２２と、紫外線硬化性樹脂等から形成されている保護層１２３とが、順番に積層された構造を有している。
【００１４】
また、記録再生機能層１０のレーザ光が入射する側とは反対側の表面上に形成された印刷受容層２０は、保護層表面１２Ｆと接し、所定量の有機フィラー及び／または無機フィラーを含むフィラー配合層２２と、フィラー配合層表面２２Ｆ上に形成され、有機フィラー及び／または無機フィラーを含まない無フィラー層２１と、から構成されている。印刷受容層２０は、無フィラー層表面２１Ｆからインクが吸着される。
【００１５】
１．印刷受容層
次に、印刷受容層２０について説明する。
本実施の形態が適用される光記録媒体１００における印刷受容層２０は、水性インクを用いる印刷を行う場合、実使用に耐えうる程度の良好な印刷（具体的には、インクのにじみが少なくかつ十分な乾燥速度を有することをいう。）が行える層である。そして、印刷受容層２０は、前述した記録再生機能層１０側に設けられるフィラー配合層２２と、インクが最初に吸着する側に設けられる無フィラー層２１とから構成されている。
【００１６】
ここで、「フィラー配合層」とは、所定のマトリックス中に有機フィラー又は無機フィラーを含有する層である。フィラー配合層２２を用いることにより、印刷受容層２０表面の光沢度及びインク吸収性を確保し、且つ印刷受容層２０と記録再生機能層１０との接着性を高めやすくなる。フィラー配合層２２は単層構造であっても多層構造であってもよい。また、フィラー配合層２２を構成する層数は、通常、１層以上、１０層以下の範囲から適宜選択される。フィラー配合層２２を構成する層数は、好ましくは５層以下、より好ましくは４層以下である。一方、フィラー配合層２２を構成する層数は、好ましくは２層以上とする。フィラー配合層２２は、最も好ましくは２層構造である。フィラー配合層２２の層数がこの範囲内の場合、生産効率を維持しつつフィラー配合層２２の機能分離等を良好に行いやすくなる。
【００１７】
次に、「無フィラー層」とは、実質的に有機フィラー又は無機フィラーを含有しない層である。無フィラー層２１を用いることにより、所定のインク吸収性を有しつつ印刷受容層２０表面の光沢度を確保しやすくなる。無フィラー層２１は単層構造または多層構造のいずれでもかまわない。また、無フィラー層２１を構成する層数は、通常１層以上、１０層以下の範囲から適宜選択される。無フィラー層２１を構成する層数は、好ましくは５層以下、より好ましくは３層以下、さらに好ましくは２層以下である。無フィラー層２１の層数は、最も好ましくは１層である。無フィラー層２１の層数がこの範囲内の場合、印刷受容層２０の光沢性を確保しやすくなる。
【００１８】
次に、印刷受容層２０を構成する材料について説明する。
フィラー配合層２２及び無フィラー層２１を構成する材料は、所定の光沢度、所定のインク吸収性及び記録再生機能層１０との接着性等を確保できる材料であれば特に限定されない。このような観点から、フィラー配合層２２は、樹脂と有機フィラー又は無機フィラーとを主成分として形成されることが好ましい。また、無フィラー層２１は、樹脂を主成分として形成されることが好ましい。ここで、主成分とは、該成分が、層全体の、通常５０重量％以上、好ましくは７０重量％以上含有され、通常、層全体の９９．９重量％以下含有される場合をいう。
【００１９】
さらに、フィラー配合層２２及び無フィラー層２１を構成する材料として樹脂を用いる場合、紫外線硬化性樹脂と親水性樹脂とを併用することが好ましい。
なお、「親水性」の物質という場合、一般に分子構造中にヘテロ原子を有する物質をいう。ここで、「親水性」の物質としては、例えば、親水性樹脂、親水性オリゴマー（例えば、親水性ウレタンアクリレート）、親水性モノマー等を挙げることができる。
【００２０】
具体的には、「親水性樹脂」とは、樹脂の側鎖にヘテロ原子を含む置換基を有する樹脂をいう。より具体的には、「親水性樹脂」とは、酸素、硫黄、リン、窒素を含む置換基を側鎖に有する樹脂をいう。さらに具体的には、「親水性の樹脂」とは、例えば、水酸基、エーテル基、スルホン酸基、アミノ基、カルボン酸基等を側鎖に有する樹脂をいう。
【００２１】
また、具体的に、「親水性オリゴマー」も、分子内にヘテロ原子を含む置換基を有するオリゴマーをいう。具体的には、「親水性オリゴマー」とは、酸素、硫黄、リン、窒素を含む置換基を有するオリゴマーをいう。さらに具体的には、「親水性オリゴマー」とは、例えば、水酸基、エーテル基、スルホン酸基、アミノ基、カルボン酸基等を有するオリゴマーをいう。
【００２２】
さらに、具体的に、「親水性モノマー」も、分子内にヘテロ原子を含む置換基を有するモノマーをいう。具体的には、「親水性モノマー」とは、酸素、硫黄、リン、窒素を含む置換基を有するモノマーをいう。さらに具体的には、「親水性モノマー」とは、例えば、水酸基、エーテル基、スルホン酸基、アミノ基、カルボン酸基等を有するモノマーをいう。
【００２３】
（１）紫外線硬化性樹脂
（紫外線硬化性モノマー）
印刷受容層２０を構成する材料の紫外線硬化性樹脂としては、ラジカル系紫外線硬化性樹脂が挙げられる。ラジカル系紫外線硬化性樹脂は、紫外線硬化性モノマーと光重合開始剤を必須成分として含む組成物が用いられる。紫外線硬化性モノマーとしては、単官能（メタ）アクリレート及び多官能（メタ）アクリレートを重合性モノマー成分として用いることができる。紫外線硬化性モノマーの中でも、親水性モノマーが好ましい。これらは、各々、単独または２種類以上併用して用いることができる。ここで、アクリレートとメタアクリレートとを併せて（メタ）アクリレートと称する。
【００２４】
具体的には、単官能（メタ）アクリレートとしては、例えば、置換基としてメチル、エチル、プロピル、ブチル、アミル、２−エチルヘキシル、オクチル、ノニル、ドデシル、ヘキサデシル、オクタデシル、シクロヘキシル、ベンジル、メトキシエチル、ブトキシエチル、フェノキシエチル、ノニルフェノキシエチル、テトラヒドロフルフリル、グリシジル、２−ヒドロキシエチル、２−ヒドロキシプロピル、３−クロロ−２−ヒドロキシプロピル、ジメチルアミノエチル、ジエチルアミノエチル、ノニルフェノキシエチルテトラヒドロフルフリル、カプロラクトン変性テトラヒドロフルフリル、イソボルニル、ジシクロペンタニル、ジシクロペンテニル、ジシクロペンテニロキシエチル等の基を有する（メタ）アクリレート等が挙げられる。
【００２５】
多官能（メタ）アクリレートとしては、例えば、１、３−ブチレングリコール、１、４−ブタンジオール、１、５−ペンタンジオール、３−メチル−１、５−ペンタンジオール、１、６−ヘキサンジオール、ネオペンチルグリコール、１、８−オクタンジオール、１、９−ノナンジオール、トリシクロデカンジメタノール、エチレングリコール、ポリエチレングリコール、プロピレングリコール、ジプロピレングリコール、トリプロピレングリコール、ポリプロピレングリコール等のジ（メタ）アクリレート、トリス（２−ヒドロキシエチル）イソシアヌレートのジ（メタ）アクリレート等が挙げられる。
【００２６】
また、ネオペンチルグリコール１モルに４モル以上のエチレンオキサイドもしくはプロピレンオキサイドを付加して得たジオールのジ（メタ）アクリレート、ビスフェノールＡ１モルに２モルのエチレンオキサイドもしくはプロピレンオキサイドを付加して得たジオールのジ（メタ）アクリレート、トリメチロールプロパン１モルに３モル以上のエチレンオキサイドもしくはプロピレンオキサイドを付加して得たトリオールのジまたはトリ（メタ）アクリレート、ビスフェノールＡ１モルに４モル以上のエチレンオキサイドもしくはプロピレンオキサイドを付加して得たジオールのジ（メタ）アクリレート、トリメチロールプロパントリ（メタ）アクリレート、ペンタエリスリトールトリ（メタ）アクリレート、ジペンタエリスリトールのポリ（メタ）アクリレート、エチレンオキサイド変性リン酸（メタ）アクリレート、エチレンオキサイド変性アルキル化リン酸（メタ）アクリレート等が挙げられる。
【００２７】
紫外線硬化性樹脂の架橋密度を向上させるために、架橋性モノマーを含有させてもよい。架橋性モノマーとしては、トリメチロールプロパントリ（メタ）アクリレート、アクリル化イソシアヌレート、１、４ブタンジオールジ（メタ）アクリレート、１、６ヘキサンジオールジ（メタ）アクリレート、ネオペンチルグリコールジ（メタ）アクリレート、ジシクロペンタジエニルジ（メタ）アクリレート、ペンタエリスリトールテトラ（メタ）アクリレート、シクロデカントリアクリレート等が挙げられる。
【００２８】
インクの吸着や吸収を促進させやすくするために、紫外線硬化性モノマーとして親水性モノマーを用いることが好ましい。
親水性モノマーとしては、例えば、水溶性アクリレートモノマー、ウレタンアクリレートオリゴマーが挙げられる。水溶性アクリレートモノマーの具体例としては、例えば、ヒドロキシエチルアクリレート、２−ヒドロキシプロピルアクリレート、エトキシジエチレングリコールアクリレート、メトキシトリエチレングリコールアクリレート、メトキシポリエチレングリコールアクリレート、ポリエチレングリコールジアクリレート、変性トリメチロールプロパントリアクリレート、アクリロイルモルフォリン、Ｎ，Ｎ−ジメチルアミノエチルアクリレート、Ｎ，Ｎ−ジメチルアクリルアミド、Ｎ−メトキシメチルアクリルアミド、Ｎ−ヒドロキシメチルアクリルアミド等が挙げられる。
【００２９】
また、水溶性アクリレートモノマーの主成分としては、Ｎ，Ｎ−ジメチルアクリルアミド、Ｎ−メトキシメチルアクリルアミド、Ｎ−ヒドロキシメチルアクリルアミド、アクリロイルモルフォリンのうち少なくとも一種を含有することが好ましい。これらの水溶性アクリレートモノマーは、単独又は二種以上組み合わせて用いることができる。
【００３０】
紫外線硬化性モノマーは、印刷受容層２０を形成するための塗布液中に、通常２０重量部以上、好ましくは３０重量部以上、より好ましくは４０重量部以上含有される。一方、紫外線硬化性モノマーは、印刷受容層２０を形成するための塗布液中に、通常７０重量部以下、好ましくは６０重量部以下、より好ましくは５５重量部以下含有される。紫外線硬化性モノマーを上記範囲とすれば、耐水性や記録再生機能層１０との接着性も良好となりやすい。特に、紫外線硬化性モノマーとして親水性モノマーを上記範囲で用いることにより、印刷受容層２０として十分なインクの受理性を得やすくなる。
【００３１】
（重合性オリゴマー）
また、これらの紫外線硬化性モノマー（重合性モノマー）と同時に、重合性オリゴマー（本明細書においては、重合性オリゴマーをオリゴマー成分と呼ぶ場合がある。）を併用することができる。重合性オリゴマーとして、ポリエステル（メタ）アクリレート、ポリエーテル（メタ）アクリレート、エポキシ（メタ）アクリレート、ウレタン（メタ）アクリレート等が挙げられる。これらの中でも、ウレタン（メタ）アクリレートのオリゴマー（以下、ウレタンアクリレートオリゴマーと呼ぶ場合がある。）を用いることが好ましい。
【００３２】
ウレタンアクリレートオリゴマーを用いることにより、紫外線硬化後の印刷受容層２０に架橋構造を導入することができる。また、ウレタンアクリレートオリゴマーを用いることにより、紫外線硬化の際の硬化収縮が低減されやすくなる。さらに、ウレタンアクリレートオリゴマーを用いることにより、記録再生機能層１０との接着性を維持しやすくなる。
【００３３】
ここで、一般に、ウレタンアクリレートオリゴマーは疎水性のものを指すが、水との親和性を向上させるため、水酸基、エーテル基、アミン基、カルボン酸基等の極性基を導入することが好ましい。すなわち、このような極性基を導入することによって、親水性ウレタンアクリレートオリゴマーとし、水との任意混合を可能にすることができる。したがって、このような親水性ウレタンアクリレートオリゴマーを使用した場合、親水性樹脂や親水性モノマーとの親和性が良好になって、インクの受理特性を向上させやすくなる。以下に、疎水性ウレタンアクリレートオリゴマー、親水性ウレタンアクリレートオリゴマーについて説明する。
【００３４】
疎水性ウレタンアクリレートオリゴマーは、所定の架橋構造を形成して塗膜強度を上げるため、及び、記録再生機能層１０との接着性を高めるために、主に用いられる。すなわち、疎水性のウレタンアクリレートオリゴマーを含有させることにより、十分な架橋構造をとるとともに、記録再生機能層１０への接着性、硬化収縮の緩和、及び耐水性、耐スクラッチ性を備えやすくなる。
【００３５】
疎水性ウレタンアクリレートオリゴマーは、印刷受容層２０を形成するための塗布液中に、通常１重量部以上、好ましくは２重量部以上、より好ましくは３重量部以上、さらに好ましくは３．５重量部以上含有される。一方、疎水性ウレタンアクリレートオリゴマーは、印刷受容層２０を形成するための塗布液中に、通常２０重量部以下、好ましくは１５重量部以下、より好ましくは１０重量部以下、さらに好ましくは９重量部以下、特に好ましくは８重量部以下含有される。
【００３６】
上記範囲内とすれば、十分な塗膜強度を持つ架橋構造を形成しやすくなり、記録再生機能層１０への接着性を良好にしやすくなる。また、インクの受理特性も良好にしやすい。
【００３７】
なお、具体的に、疎水性ウレタンアクリレートオリゴマーの水（２５℃）に対する溶解度は１００ｇ／リットル未満とすることが好ましく、５０ｇ／リットル未満とすることがより好ましく、１０ｇ／リットル未満とすることがさらに好ましい。一方、溶解度の下限は、現実的には、０．１ｇ／リットルとなる。
【００３８】
親水性ウレタンアクリレートオリゴマーは、所定の架橋構造を形成して塗膜強度及び耐水性を上げるため、さらにインク受理性を備えるため、に主に用いられる。すなわち、親水性ウレタンアクリレートオリゴマーを含有させることにより、十分な架橋構造が形成されやすくなる。このため、印刷受容層２０の硬化収縮が緩和されて、印刷受容層２０に所定の耐水性及び耐スクラッチ性を付与しやすくなる。そして、親水性のウレタンアクリレートオリゴマーを用いることにより、インクの受理特性も向上しやすくなる。
【００３９】
親水性ウレタンアクリレートオリゴマーは、印刷受容層２０を形成するための塗布液中に、通常０．１重量部以上、好ましくは０．５重量部以上、より好ましくは１重量部以上、さらに好ましくは１．５重量部以上含有される。一方、親水性ウレタンアクリレートオリゴマーは、印刷受容層２０を形成するための塗布液中に、通常３０重量部以下、好ましくは２５重量部以下、より好ましくは２０重量部以下、さらに好ましくは１９重量部以下、特に好ましくは１８重量部以下含有される。
上記範囲内とすれば、十分な膜強度を有する架橋構造を得やすくなる。また、タック性、耐水性、記録再生機能層１０との接着性も確保しやすい。さらに、インクの受理性も良好としやすい。
【００４０】
なお、具体的に、親水性ウレタンアクリレートオリゴマーの水（２５℃）に対する溶解度は１００ｇ／リットル以上とすることが好ましく、３００ｇ／リットル以上とすることがより好ましく、１０００ｇ／リットル以上とすることがさらに好ましい。一方、溶解度の上限は、現実的には、５０００ｇ／リットルとなる。
【００４１】
このようなウレタンアクリレートオリゴマーの他に、同様な効果を目的として、親水性を示すポリエステルアクリレートオリゴマー、エポキシアクリレートオリゴマー等の紫外線硬化性オリゴマーと併用することも好ましい様態である。
【００４２】
また、上述した成分以外の配合成分として、紫外線硬化後の印刷受容層２０の硬化収縮を緩和する等の目的で、下記化合物をさらに用いてもよい。つまり、エトキシジエチレングリコールアクリレート、メトキシトリエチレングリコールアクリレート、メトキシポリエチレングリコールアクリレート、ポリエチレングリコールジアクリレートのうち少なくとも一種もしくは二種以上を含有させることが好ましい。これら化合物は、印刷受容層２０を形成するための塗布液中に、通常０重量部以上、４０重量部以下含有される。
【００４３】
（光重合開始剤等の添加剤）
光重合開始剤を用いる場合には以下のようにすればよい。
つまり、光重合開始剤としては、１−［４−（２−ヒドロキシエトキシ）フェニル］−２−ヒドロキシ−２−メチル−１−プロパン−１−オン、２−ヒドロキシ−２−メチル−１−フェニル−プロパン−１−オン、２，２−ジメトキシ−１，２−ジフェニルエタン−１−オン、１−ヒドロキシ−シクロへキシル−フェニル−ケトン、ベンゾフェノン、２−メチル−１−［４−（メチルチオ）フェニル］−２−モルフォリノプロパン−１−オン、２，４，６−トリメチルベンゾイルジフェニルフォスフィンオキサイド、２−ベンジル−２−ジメチルアミノ−１−（４−モルフォリノフェニル）ブタノン−１、ビス（２，４，６−トリメチルベンゾイル）−フェニルフォスフィンオキサイド、オリゴ〔２−ヒドロキシ−２−メチル１−［４−（メチルビニル）フェニル］プロパノン〕等の一種単独又は二種以上の組み合わせが挙げられる。
【００４４】
光重合開始剤は、印刷受容層２０を形成するための塗布液中に、通常１重量部以上、好ましくは２重量部以上、より好ましくは３重量部以上含有される。一方、光重合開始剤は、印刷受容層２０を形成するための塗布液中に、通常１５重量部以下、好ましくは１０重量部以下、より好ましくは８重量部以下含有される。
【００４５】
上記範囲内とすれば、紫外線硬化時においても十分な硬化反応を得ることができる。この結果、印刷受容層２０を均一な構造にしやすくなる。さらに、印刷受容層２０の経時劣化を抑制しやすくなる。つまり、光重合開始剤が過度に多く含有されると、紫外線硬化後に未反応物の残存や経時による架橋の過度な進行により、形成された印刷受容層２０が経時劣化を起こす場合がある。上記数値範囲内とすれば、このような経時劣化を抑制しやすくなる。
【００４６】
紫外線硬化性樹脂には光重合開始剤とともに増感剤を併用することができる。増感剤としては、例えば、トリメチルアミン、メチルジメタノールアミン、トリエタノールアミン、ｐ−ジエチルアミノアセトフェノン、ｐ−ジメチルアミノ安息香酸エチル、ｐ−ジメチルアミノ安息香酸イソアミル、Ｎ、Ｎ−ジメチルベンジルアミンおよび４、４’−ビス（ジエチルアミノ）ベンゾフェノン等が挙げられる。
【００４７】
また、必要に応じてさらに含有されるその他の添加剤として、熱重合禁止剤；ヒンダードフェノール、ヒンダードアミン、ホスファイト等に代表される酸化防止剤；可塑剤；エポキシシラン、メルカプトシラン、（メタ）アクリルシラン等に代表されるシランカップリング剤；等が挙げられる。これらの添加剤は、各種特性を改良する目的で配合することができる。これらは、紫外線硬化性樹脂への溶解性に優れたもの、紫外線透過性を阻害しないものを選択して用いられる。
【００４８】
（無フィラー層２１に紫外線硬化性樹脂を用いる場合）
無フィラー層２１に紫外線硬化性樹脂を用いる場合、上記材料を用いて、以下のようにすることがさらに好ましい。
まず、硬化前の塗布液の粘度を低下させる観点から、重合性オリゴマーの含有量を少なくすることが好ましい。そして、重合性オリゴマーの中でも、親水性ウレタンアクリレート等の親水性オリゴマーの含有量を少なくすることが好ましい。具体的には、重合性オリゴマーは、無フィラー層２１を形成する塗布液中に、好ましくは２０重量％以下、より好ましくは１０重量％以下含有される。一方、重合性オリゴマーは、無フィラー層２１を形成する塗布液中に、通常０重量％以上含有される。
【００４９】
一方、印刷受容層２０のインク受理性を向上させるために、無フィラー層２１に含有される親水性モノマーを多くすることが好ましい。具体的には、親水性モノマーは、無フィラー層２１を形成する塗布液中に、好ましくは４０重量％以上、より好ましくは５０重量％以上含有される。一方、親水性モノマーは、無フィラー層２１を形成する塗布液中に、通常８０重量％以下、好ましくは７０重量％以下含有される。
【００５０】
（フィラー配合層２２に紫外線硬化性樹脂を用いる場合）
フィラー配合層２２に紫外線硬化性樹脂を用いる場合、上記材料を用いて、以下のようにすることがさらに好ましい。
まず、インクの受理性を向上させる観点から、親水性ウレタンオリゴマーを所定量用いることが好ましい。親水性ウレタンオリゴマーは、フィラー配合層２２を形成する塗布液中に、好ましくは１重量％以上、より好ましくは２重量％以上含有させる。一方、親水性ウレタンオリゴマーは、フィラー配合層２２を形成する塗布液中に、好ましくは３０重量％以下、より好ましくは２０重量％以下含有させる。
【００５１】
また、記録再生機能層１０との接着性確保の観点から、疎水性ウレタンオリゴマーを所定量を用いることが好ましい。疎水性ウレタンオリゴマーは、フィラー配合層２２を形成する塗布液中に、好ましくは１重量％以上、より好ましくは５重量％以上含有させる。一方、疎水性ウレタンオリゴマーは、フィラー配合層２２を形成する塗布液中に、好ましくは２０重量％以下、より好ましくは１５重量％以下含有させる。
【００５２】
また、インクの受理性を精密に制御する観点から、親水性モノマーを所定量含有させることも好ましい。親水性モノマーは、フィラー配合層２２を形成する塗布液中に、好ましくは２０重量％以上、より好ましくは３０重量％以上、さらに好ましくは３５重量％以上含有させる。一方、親水性モノマーは、フィラー配合層２２を形成する塗布液中に、好ましくは６０重量％以下、より好ましくは５０重量％以下含有される。
【００５３】
（２）親水性樹脂
親水性樹脂を用いる場合は以下のようにすればよい。
つまり、親水性樹脂の例としては、例えば、ポリエチレンオキサイド、ポリビニルアルコール、ポリビニルメチルエーテル、ポリビニルホルマール、カルボキシビニルポリマー、ヒドロキシエチルセルロース、ヒドロキシプロピルセルロース、メチルセルロース、カルボキシメチルセルロースナトリウム塩、ポリビニルピロリドン、ポリビニルピロリドン−酢酸ビニル共重合物、アルキル変性ポリビニルピロリドン、ケトン樹脂、スチレン／無水マレイン酸共重合物、セラック、デキストリン、ポリ（アクリル酸ピロリドニルエチルエステル）、ポリアクリル酸及びその金属塩、ポリアミン、ポリアクリルアミド、ポリエチレングリコール、ポリジエチルアミノエチル（メタ）アクリレート、ポリヒドロキシスチレン、ポリビニルアルキルエーテル、ポリビニルヒドロキシベンゾエート、ポリフタル酸、酢酸セルロースヒドロキシジエンフタレート、水溶性アルキッド、水溶性ポリエステル、水溶性ポリエポキシ、ポリアミド、ポリビニルメチルエーテル、ポリ酢酸ビニルのケン化物、カルボキシメチルセルロース、カルボキシメチルセルロースナトリウム塩、アラビアガム、グアガム、アルギン酸ソーダ等を挙げることができる。また、例えば、メチルメタクリレートからなる主鎖とＮ−メチロールアクリルアミドからなる側鎖とから構成されるグラフトポリマー類（綜研化学株式会社製ＬＨ−４０）も使用することができる。
【００５４】
上述した、フィラー配合層２２及び無フィラー層２１を構成する材料として樹脂を用いる場合、これらの樹脂は、印刷受容層２０の光沢性、インク吸収性、記録再生機能層１０との接着性、光記録媒体の耐候性、耐水性、反り等の信頼性や製造性を考慮し、配合バランスを調整して混合する。
【００５５】
特に、親水性樹脂は、印刷受容層２０中に、通常１重量％以上、好ましくは２重量％以上、より好ましくは５重量％以上含有される。一方、親水性樹脂は、印刷受容層２０中に、通常３０重量％以下、好ましくは２５重量％以下、より好ましくは２０重量％以下、さらに好ましくは１５重量％以下含有される。
【００５６】
（フィラー配合層２２に親水性樹脂を用いる場合）
フィラー配合層２２は、有機フィラー又は無機フィラーを含有することにより、インク吸収性を確保しやすくなる。このため、フィラー配合層２２中の親水性樹脂の含有量を低減することが可能である。具体的には、親水性樹脂は、フィラー配合層２２中に、通常２０重量％以下、好ましくは１５重量％以下、より好ましくは１０重量％以下、さらに好ましくは５重量％以下含有される。一方、親水性樹脂は、フィラー配合層２２中に、通常１重量％以上、好ましくは２重量％以上含有される。
【００５７】
フィラー配合層２２に用いる親水性樹脂としては、上述した様々な材料を用いることができる。これら材料の中でも、ポリビニルピロリドン−酢酸ビニル共重合物を用いることが好ましい。ポリビニルピロリドン−酢酸ビニル共重合物を用いてフィラー配合層２２を形成することにより、インク吸収性を向上させ、且つ紫外線硬化性樹脂を構成するモノマー成分との相溶性を向上させることができる。
【００５８】
ここで、ポリビニルピロリドン−酢酸ビニル共重合物の重量平均分子量（Ｍｗ）は、通常１０，０００以上、好ましくは３０，０００以上、より好ましくは５０，０００以上とする。上記範囲内とすれば、印刷受容層２０の均一性を良好にしやすくなる。さらに、インク吸収性及び耐水性やタック性も良好にしやすくなる。
【００５９】
一方、ポリビニルピロリドン−酢酸ビニル共重合物の重量平均分子量（Ｍｗ）は、通常５００，０００以下、好ましくは３００，０００以下、より好ましくは２００，０００以下とする。上記範囲内とすれば、親水性アクリレートモノマーまたはウレタンアクリレートオリゴマーとの相溶性を良好にしやすくなる。さらに、塗布液の粘度も良好にしやすくなる。
【００６０】
尚、ポリビニルピロリドン−酢酸ビニル共重合物の重量平均分子量は、ゲルパミエーションクロマトグラフィー（ＧＰＣ）によって、標準ポリスチレン換算の分子量として測定することができる。
【００６１】
また、ポリビニルピロリドン−酢酸ビニル共重合物の重合度は、通常３００以上、好ましくは３５０以上、より好ましくは４００以上とする。上記範囲内とすれば、インク吸収性、耐水性、及びタック性を良好にしやすくなる。
【００６２】
一方、ポリビニルピロリドン−酢酸ビニル共重合物の重合度は、通常７００以下、好ましくは６５０以下、より好ましくは６００以下とする。上記範囲内とすれば、親水性アクリレートモノマーまたはウレタンアクリレートオリゴマーとの相溶性を良好にしやすくなる。さらに、塗布液の粘度も良好にしやすくなる。
【００６３】
ポリビニルピロリドン−酢酸ビニル共重合物におけるビニルピロリドンモノマーと酢酸ビニルモノマーとの共重合比（モル換算）は、（ビニルピロリドンモノマー）：（酢酸ビニルモノマー）が、通常、（１００：１０）〜（１００：７５）、好ましくは、（１００：１５）〜（１００：７０）、より好ましくは、（１００：２０）〜（１００：６７）の範囲内である。
【００６４】
ポリビニルピロリドン−酢酸ビニル共重合物における酢酸ビニルモノマーの共重合比を上記範囲内とすれば、ポリビニルピロリドン−酢酸ビニル共重合物の凝集力を良好にしやすくなり、その結果、フィラー配合層２２の凝集力も良好な傾向となる。また、水溶性アクリレートモノマーとの相溶性、ウレタンアクリレートオリゴマーとの親和性も良好となりやすい。さらに、印刷作業性も良好にしやすい。さらに、ポリビニルピロリドン−酢酸ビニル共重合物の水溶性を良好にすることもできる。このため、塗布液が取り扱いやすくなる。そして、インク吸収特性、耐水性、及びタック性を良好に確保しやすくなる。
【００６５】
ポリビニルピロリドン−酢酸ビニル共重合物は、粉体状態で使用することが好ましい。粉体状態のポリビニルピロリドン−酢酸ビニル共重合物を用いることにより、例えば、紫外線硬化型インキを使用する場合の含水率の調整が容易になり、特定の水溶性ポリマーと水溶性モノマーとの間の親和性がさらに良好になるばかりか、水性インクの特性のばらつき、水性インクの種類の変動に際して、印刷の滲みを著しく低減することができる。
【００６６】
粉体状態のポリビニルピロリドン−酢酸ビニル共重合体の平均粒径は、通常０．０１ｍｍ以上、好ましくは０．０５ｍｍ以上、より好ましくは０．１ｍｍ以上とする。一方、粉体状態のポリビニルピロリドン−酢酸ビニル共重合体の平均粒径は、通常５ｍｍ以下、好ましくは４ｍｍ以下、より好ましくは３ｍｍ以下とする。上記範囲内とすれば、吸湿性を良好に制御しやすくなるため、取り扱いが容易となるとともに、含水率の制御も良好となりやすい。また、上記範囲内とすれば、親水性モノマーに対する溶解時間も短くしやすくなる。
【００６７】
粉体状態のポリビニルピロリドン−酢酸ビニル共重合物の含水率は、ポリビニルピロリドン−酢酸ビニル共重合物の全体量に対して、通常０．０１重量％以上、好ましくは０．０５重量％以上、より好ましくは０．１重量％以上とする。一方、粉体状態のポリビニルピロリドン−酢酸ビニル共重合物の含水率は、ポリビニルピロリドン−酢酸ビニル共重合物の全体量に対して、通常１０重量％以下、好ましくは７重量％以下、より好ましくは５重量％以下とする。上記範囲内とすれば、製造上の安定性が向上する傾向になる。また、吸湿性も良好に制御することができる。さらに、ウレタンアクリレートオリゴマーとの親和性も向上しやすくなり、塗布液中の含水率の制御が行いやすい。
【００６８】
ポリビニルピロリドン−酢酸ビニル共重合物は、フィラー配合層２２中に、通常１重量％以上、好ましくは２重量％以上含有される。一方、ポリビニルピロリドン−酢酸ビニル共重合物は、フィラー配合層２２中に、通常１０重量％以下、好ましくは７重量％以下、より好ましくは５重量％以下含有される。上記範囲内とすれば、十分なインク吸収特性を付与しつつ、耐水性、タック性、及び印刷作業性を良好にしやすくなる。
【００６９】
（無フィラー層２１に親水性樹脂を用いる場合）
また、無フィラー層２１に用いる親水性樹脂としては、上述した様々な材料を用いることができる。これら材料の中でも、アルキル変性ポリビニルピロリドンを用いることが好ましい。アルキル変性ポリビニルピロリドンを用いて無フィラー層２１を形成することにより、印刷受容層２０の表面性を良好（例えば、指で触れたときのべたつきが抑制され、表面平滑性が高くなる等）にすることができる。アルキル変性ポリビニルピロリドンとしては、例えば、ポリビニルピロリドンの水素基をアルキル基で置換したものが挙げられる。
【００７０】
具体的には、炭素数１〜炭素数６のアルキル基、好ましくは炭素数４のアルキル基（例えば、１−ブテン）や炭素数６のアルキル基（例えば、１−ヘキサデン）を付加させる。これらアルキル基は、通常５％以上、好ましくは１０％以上付加させる。一方、これらアルキル基は、通常８０％以下、好ましくは５０％以下、より好ましくは２０％以下付加される。上記付加率は、アルキル変性ポリビニルピロリドンに求められる性能に応じて適宜制御すればよい。
【００７１】
無フィラー層２１は有機又フィラーは無機フィラーを含有しないのでインク吸収性が低い性質を示す。このため、無フィラー層２１には親水性樹脂を多く含有させることが好ましい。親水性樹脂は、無フィラー層２１中に、通常１０重量％以上、好ましくは１５重量％以上含有される。一方親水性樹脂は、無フィラー層２１中に、通常５０重量％以下、好ましくは４０重量％以下、より好ましくは３０重量％以下、さらに好ましくは２５重量％以下含有される。
【００７２】
（３）界面活性剤
印刷受容層２０の光沢性を向上させるために、フィラー配合層２２及び無フィラー層２１のそれぞれの表面を平滑（即ち、表面粗さを小さくする）にすることが好ましい。フィラー配合層２２及び無フィラー層２１の表面を平滑にする方法としては、これらの層を構成する樹脂を含む塗布液に界面活性剤を含有させ、この塗布液を塗布・乾燥（又は硬化）して、フィラー配合層２２及び無フィラー層２１を形成することが好ましい。
【００７３】
加えて、界面活性剤を用いることにより、塗布液を塗布し乾燥又は硬化させてフィラー配合層２２及び無フィラー層２１を得る場合において、塗布後の消泡作用も期待できる。
界面活性剤としては、特に限定されないが、例えば、ポリシロキサン類、アクリル共重合物等が挙げられる。
【００７４】
界面活性剤は、印刷受容層２０中に、通常０．５重量％以上、好ましくは１重量％以上、より好ましくは２重量％以上含有される。一方、界面活性剤は、印刷受容層２０中に、通常１０重量％以下、好ましくは７重量％以下、より好ましくは６重量％以下で含有される。上記範囲内とすれば、フィラー配合層２２及び無フィラー層２１の平滑性を向上させやすくなる。また、上記塗布後の消泡作用も得やすくなる。
【００７５】
（４）定着剤
印刷受容層２０には、インクの定着性を向上させる観点から、定着剤を含有させることが好ましい。定着剤としては、具体的には、カチオン定着剤を挙げることができる。このような定着剤を用いることにより、インクがアニオンである場合に、インクの定着性を向上させやすくなる。特にインクジェット印刷用のインクは、アニオンである場合が多いので、インクジェット印刷を用いる場合において、印刷受容層２０に定着剤を用いることが好ましい。
【００７６】
定着剤は、印刷受容層２０中に、通常１重量％以上、５重量％以下含有される。定着剤は、印刷受容層２０中に、好ましくは３重量％以下含有される。上記範囲内とすれば、印刷受容層２０全体の特性のバランスをとりながら、インクの定着性を確保しやすくなる。
【００７７】
（５）有機フィラー及び無機フィラー
次に、フィラー配合層２２に配合される有機フィラー及び無機フィラーについて説明する。
フィラー配合層２２に配合される有機フィラーとしては、吸水性および／または吸油性フィラーが挙げられる。具体的には、例えば、アクリル樹脂、ポリアクリル酸エステル、ポリメタクリル酸エステル、スチレン樹脂、ポリエステル、ポリカーボネート、変性メラミン樹脂微粒子、ポリビニルアルコール、ポリアクリルアミド、ポリビニルピロリドン、ゴム等の微粒子の他、これらポリマーの架橋微粒子、さらに、リグニン、プロテイン、セルロース、絹の粉末等が挙げられる。
【００７８】
特に、リグニン、プロテイン、セルロース、絹の粉末は、吸水性や吸油性が高いために好ましい。尚、有機フィラーの粒径は、通常、０．１μｍ以上、２０μｍ以下である。有機フィラーの粒径がこの範囲であれば、印刷インクの定着性を効果的に発揮することができる。
【００７９】
フィラー配合層２２に配合される無機フィラーとしては、吸水性および／または吸油性フィラーが挙げられる。具体的には、例えば、酸化珪素（シリカ）、タルク、酸化チタン、クレー、炭酸カルシウム、ケイ酸カルシウム、硫酸バリウム、マイカ、珪藻土シリカ、水酸化アルミニウム、アルミナ、酸化ジルコニウム、水酸化ジルコニウム等が挙げられる。
【００８０】
これらの中でも、酸化珪素（シリカ）、タルク、酸化チタン、炭酸カルシウム、水酸化アルミニウム、アルミナが好ましい。特に好ましくは、酸化珪素（シリカ）、タルク、酸化チタン、アルミナである。また、他の顔料で、着色することも可能である。尚、無機フィラーの粒径は、通常、０．０１μｍ以上、２０μｍ以下である。無機フィラーの粒径がこの範囲であれば、印刷インクに対する吸水性を効果的に発揮することができる。
【００８１】
フィラー配合層２２に配合される有機フィラー又は無機フィラーの含有量は、有機フィラー又は無機フィラーの粒径（粒度分布）に依存する。インク吸収性の確保から、有機フィラー又は無機フィラーは、フィラー配合層２２中に、通常１重量％以上、好ましくは５重量％以上、より好ましくは１０重量％以上含有される。一方、有機フィラー又は無機フィラーは、フィラー配合層２２中に、通常５０重量％以下、好ましくは４０重量％以下、より好ましくは３５重量％以下含有される。有機フィラー又は無機フィラーの含有量がこの範囲内の場合、無フィラー層、フィラー配合層、印刷受容層の表面の平滑性を確保しやすくなる。
【００８２】
（６）印刷受容層２０の製造方法
印刷受容層２０の製造方法は、特に限定されない。
フィラー配合層２２は、通常以下のようにして製造される。すなわち、親水性樹脂、紫外線硬化性樹脂、光重合性開始剤、その他の添加剤、及び有機フィラー及び／または無機フィラーを配合して塗布液を調製する。そして、この塗布液を、スピンコート、バーコート、ブレードコート、エアナイフコート、ロールコート、スプレーコートまたはスクリーン印刷等により、記録再生機能層１０上に塗布する。その後、塗布膜に紫外線を照射して硬化させる。
【００８３】
無フィラー層２１は、通常以下のようにして製造される。すなわち、親水性樹脂、紫外線硬化性樹脂、光開始性開始剤及びその他の添加剤を含有する塗布液を調整する。そして、この塗布液を、スピンコート、バーコート、ブレードコート、エアナイフコート、ロールコート、スプレーコートまたはスクリーン印刷等により、フィラー配合層上に塗布する。その後、塗布膜に紫外線を照射して硬化させる。
【００８４】
なお、上記製造例では、フィラー配合層２２及び無フィラー層２１を塗布した後に、それぞれ紫外線照射を行って塗布膜を硬化させている。無論、フィラー配合層２２、無フィラー層２１の塗布を行った後に、この塗布膜に紫外線を照射して、フィラー配合層２２、無フィラー層２１を一度に硬化させてもよい。
【００８５】
また、上記塗布方法の中でも、スクリーン印刷が、厚さの制御が容易であり、生産性が高いことから好ましい。紫外線照射源としては、水銀灯、高圧水銀灯、超高圧水銀灯、メタルハライドランプ等が使用される。照射エネルギー量は、通常１５０ｍＪ／ｃｍ２以上、好ましくは２５０ｍＪ／ｃｍ２以上とする。一方、照射エネルギー量は、通常２０００ｍＪ／ｃｍ２以下、好ましくは１０００ｍＪ／ｃｍ２以下とする。
【００８６】
（７）印刷受容層２０の光沢の確保
次に、印刷受容層２０の光沢について説明する。本実施の形態が適用される光記録媒体１００の印刷受容層２０は、最初に水性インクが吸着される面（図２における無フィラー層表面２１Ｆ）の光沢度が、３０以上であることが好ましい。４０以上がより好ましく、５０以上が更に好ましい。ここで、光沢度は、ＪＩＳＺ８７４１（ＩＳＯ２８１３、ＡＳＴＭＤ５２３、ＤＩＮ６７５３０）に準拠し、所定の光沢度計を用いて２０°入射角の条件で測定した「２０゜鏡面光沢度」として評価される。
【００８７】
印刷受容層２０の最初に水性インクが吸着される面の光沢度が３０以上であることにより、印刷受容層２０の高い光沢度を保ちつつ、良好な印刷特性及び記録再生機能層１０との良好な接着性を確保することができる。
光沢度は製品に要求される性能にも左右されるが、通常１００以下の範囲である。
印刷受容層２０の光沢性は、フィラー配合層２２と無フィラー層２１とにそれぞれ以下の制御を施すことにより、達成されやすくなる。
【００８８】
（フィラー配合層２２）
印刷受容層２０表面の光沢度を確保するために、記録再生機能層１０側に設けられるフィラー配合層２２の表面粗さを制御する必要がある。具体的には、フィラー配合層表面２２Ｆの表面粗さＲａ（算術平均粗さ）を小さくすることが好ましい。ここで、算術平均粗さの定義については、例えば、ＪＩＳ  Ｂ０６０１（１９９４）やＪＩＳ  Ｂ００３１（１９９４）に記載されている通りである。
【００８９】
より具体的には、フィラー配合層表面２２Ｆの表面粗さＲａは、通常５μｍ以下、好ましくは３μｍ以下、さらに１μｍ以下であることがより好ましい。尚、フィラー配合層表面２２Ｆの表面粗さは、小さければ小さいほど好ましい。但し、現実的には、フィラー配合層表面２２Ｆの表面粗さＲａの下限値は、通常０．１μｍとなる。フィラー配合層表面２２Ｆの表面粗さＲａが、上記数値範囲内の場合は、印刷受容層２０の光沢性が確保されやすくなる。
【００９０】
フィラー配合層表面２２Ｆの表面粗さＲａを低減するための具体的な方法としては、例えば、フィラー配合層２２の材料の制御、または製造条件の制御が挙げられる。フィラー配合層２２の材料の制御方法の具体例は以下のとおりである。
（ａ）フィラー配合層２２を紫外線硬化性樹脂を用いて形成する場合、オリゴマー成分を増加させる。これは、オリゴマー成分により樹脂成分の粘度が制御でき、有機フィラーや無機フィラーがフィラー配合層２２の表面に浮き出ることが抑制されるためと考えられる。
（ｂ）フィラー配合層２２中の有機フィラー又は無機フィラーの粒径を小さくする。これは、有機フィラー又は無機フィラーの粒径が小さいほど表面粗度は小さくなるためと考えられる。
（ｃ）フィラー配合層２２中の有機フィラー又は無機フィラーの含有量を少なくする。これは、有機フィラー又は無機フィラーの含有量が少なくなれば、表面に浮き出るフィラーが少なくなるために、表面粗度が小さくなるからと考えられる。
（ｄ）フィラー配合層２２中の有機フィラー又は無機フィラーの粒径を小さくし、且つ含有量を少なくする。これは、上記（ｂ）と（ｃ）の理由によるためと考えられる。
【００９１】
製造条件の制御方法の具体例は以下のとおりである。
（ａ）スクリーン印刷法でフィラー配合層２２を製造する場合は、メッシュサイズを小さくする。これは、メッシュサイズを小さくすることにより、スクリーン目から細かく均一にインクを塗布でき、レベリングが速くなるためと考えられる。
（ｂ）スクリーン印刷法でフィラー配合層２２を製造する場合には、スキージの速度を速くする。これは、塗布する瞬間の塗布液（インク）のせん断速度が上がり、実質上の粘度が低下してレベリングが早くなるためと考えられる。
（ｃ）塗布液を塗布後、乾燥又は硬化してフィラー配合層２２を製造する場合には、塗布から加熱までの時間を長くする。時間を長くすることにより、塗布表面の平滑化が行われやすくなるからと考えられる。
【００９２】
（無フィラー層２１）
さらに、印刷受容層２０表面の光沢度を確保する点から、最初にインクが吸着される面側に設けられる無フィラー層２１の表面粗さＲａを制御することも重要である。即ち、本実施の形態においては、第１に、有機フィラーまたは無機フィラーを配合しないことにより、無フィラー層２１の表面粗さＲａを小さくすることができる。具体的には、無フィラー層表面２１Ｆの表面粗さＲａは、通常５μｍ以下、好ましくは３μｍ以下、さらに好ましくは１μｍ以下、特に０．５μｍ以下であることがより好ましい。尚、無フィラー層表面２１Ｆの表面粗さＲａは、小さければ小さい程好ましい。但し、現実的には、無フィラー層表面２１Ｆの表面粗さＲａの下限値は、通常０．０１μｍである。無フィラー層表面２１Ｆの表面粗さＲａが、上記数値範囲の場合は、印刷受容層２０の光沢性が確保しやすくなる。
【００９３】
無フィラー層表面２１Ｆの表面粗さＲａを小さくするための具体的な方法としては、例えば、無フィラー層２１の材料の制御、または製造条件の制御が挙げられる。無フィラー層２１の材料の制御方法の具体例は以下のとおりである。
（ａ）塗布液を塗布後、乾燥又は硬化して無フィラー層２１を製造する場合には、塗布液の粘度を小さくする。塗布液の粘度を小さくすることにより、塗布条件が制御しやすくなる。この結果、無フィラー層２１の表面性を制御しやすくなる。
（ｂ）塗布液を塗布後、乾燥又は硬化して無フィラー層２１を製造する場合には、塗布液中の界面活性剤の含有量を多くする。界面活性剤の含有量を多くすることにより、塗布後の泡抜きや表面のレベリング性が向上する。
【００９４】
製造条件の観点から考慮すべき具体的な点をいくつか示す。
（ａ）スクリーン印刷法で無フィラー層２１を製造する場合には、メッシュサイズを小さくする。これは、メッシュサイズを小さくすることにより、スクリーン目から細かく均一にインクを塗布でき、レベリングが速くなるためと考えられる。
（ｂ）スクリーン印刷法で無フィラー層２１を製造する場合には、スキージの速度を速くする。これは、塗布する瞬間の塗布液（インク）のせん断速度が上がり、実質上の粘度が低下してレベリングが早くなるためと考えられる。
（ｃ）塗布液を塗布後、乾燥又は硬化して無フィラー層２１を製造する場合には、塗布から加熱までの時間を長くする。時間を長くすることにより、塗布表面の平滑化が行われやすくなるからと考えられる。
【００９５】
（８）印刷受容層の膜厚
印刷受容層２０の膜厚は、特に限定されないが、通常５μｍ以上、好ましくは１５μｍ以上、より好ましくは２０μｍ以上である。但し、印刷受容層２０の膜厚は、通常１００μｍ以下、好ましくは７０μｍ以下、より好ましくは５０μｍ以下である。印刷受容層２０の膜厚が上記数値範囲の場合は、インク受理性が確保されやすくなる。
【００９６】
フィラー配合層２２の膜厚は、通常５μｍ以上、好ましくは１０μｍ以上、より好ましくは１５μｍ以上である。但し、フィラー配合層２２の膜厚は、通常７０μｍ以下、好ましくは５０μｍ以下、より好ましくは４０μｍ以下である。フィラー配合層２２の膜厚が上記数値範囲の場合は、インクの受理性が向上しやすくなる。
【００９７】
また、無フィラー層２１の膜厚は、通常１μｍ以上、好ましくは３μｍ以上、より好ましくは５μｍ以上である。但し、無フィラー層２１の膜厚は、通常３０μｍ以下、好ましくは２０μｍ以下、より好ましくは１０μｍ以下である。無フィラー層２１の膜厚が上記数値範囲の場合は、インクの受理性が向上しやすくなる。
【００９８】
（９）フィラー配合層２２の好ましい実施形態
次に、フィラー配合層２２の好ましい実施形態について説明する。
図３は、本実施の形態が適用される光記録媒体２００に設けられた印刷受容層２０の第２の実施形態を説明するための図である。尚、図２と重複する構成部分については図２と同一の符号を用い、その説明を省略する。
図３に示すように、記録再生機能層１０の表面上に形成された印刷受容層２０は、保護層表面１２Ｆと接し、所定量の有機フィラー及び／または無機フィラーを含むフィラー配合層２２と、有機フィラー及び／または無機フィラーを含まない無フィラー層２１とを有している。また、フィラー配合層２２は、記録再生機能層１０の保護層表面１２Ｆに接して形成された第１フィラー配合層２２２と、無フィラー層２１側に設けられた第２フィラー配合層２２１とから構成されている。
【００９９】
（有機フィラー又は無機フィラー）
本実施の形態では、フィラー配合層２２において、記録再生機能層１０側に形成された第１フィラー配合層２２２に含まれる有機フィラー又は無機フィラーの含有量と比べ、無フィラー層２１側に形成された第２フィラー配合層２２１に含まれる有機フィラー又は無機フィラーの含有量を少なくすることが好ましい。第１フィラー配合層２２２に含まれる有機フィラー又は無機フィラーの含有量と比べ、第２フィラー配合層２２１に含まれる有機フィラー又は無機フィラーの含有量を少なくすることにより、印刷受容層２０と記録再生機能層１０との接着性を確保しやすくなる。また、印刷受容層２０表面の光沢性を確保しやすくなる。また、記録再生機能層１０側の第１フィラー配合層２２２に含まれる有機フィラー又は無機フィラーの含有量を多くすることによって、インク吸収性を向上させやすくなる。一方、無フィラー層２１側の第２フィラー配合層２２１に含まれる有機フィラー又は無機フィラーの含有量を少なくすることによって、印刷受容層２０の光沢性を上昇させやすくなる。
【０１００】
ここで、フィラー配合層は３層以上の構成、もしくはフィラー含有率が膜厚方向に連続的に変化するような構成でも構わない。つまり、フィラー配合層全体を一つの層と捉え、膜厚が等しくなるように無フィラー層側と記録再生機能層側の２層の領域に分けた場合に、第１フィラー配合層に当たる記録再生機能層側の領域全体のフィラー含有量が、第２フィラー配合層に当たる無フィラー層側の領域全体のフィラー含有量より多い状態であれば、本願発明の効果が得やすいと言える。
【０１０１】
フィラー配合層２２の第１フィラー配合層２２２における有機フィラー又は無機フィラーの含有量は、有機フィラー又は無機フィラーの粒径（粒度分布）により適宜選択される。有機フィラー又は無機フィラーは、第１フィラー配合層２２２中に、通常１０重量％以上、好ましくは２０重量％以上、さらに好ましくは３０重量％以上含有させる。一方、有機フィラー又は無機フィラーは、第１フィラー配合層２２２中に、通常７０重量％以下、好ましくは５０重量％以下、より好ましくは４０重量％以下含有させる。
【０１０２】
また、フィラー配合層２２の第２フィラー配合層２２１における有機フィラー又は無機フィラーの含有量は、有機フィラー又は無機フィラーの粒径（粒度分布）により適宜選択される。有機フィラー又は無機フィラーは、第２フィラー配合層２２１中に、通常１重量％以上、好ましくは３重量％以上含有される。一方、有機フィラー又は無機フィラーは、第２フィラー配合層２２１中に、通常４０重量％以下、好ましくは３０重量％以下含有される。
【０１０３】
尚、印刷受容層２０の表面の平滑性を確保する観点から、第２フィラー配合層２２１に含まれる有機フィラー又は無機フィラーの粒径は小さくすることが好ましい。具体的には、好ましくは１０μｍ以下、より好ましくは５μｍ以下である。また、印刷受容層２０を、所定の塗布液を塗布・乾燥（硬化）によって形成する場合、塗布液の粘度上昇を抑える観点から、第２フィラー配合層２２１に含まれる有機フィラー又は無機フィラーの粒径は、通常０．０５μｍ以上、好ましくは０．１μｍ以上である。
【０１０４】
（紫外線硬化性樹脂）
フィラー配合層２２に紫外線硬化性樹脂を含有させ、フィラー配合層２２を、第１フィラー配合層２２２と、第２フィラー配合層２２１との２層構造とする場合には、前述の材料を用いて、以下のようにすることがさらに好ましい。
第２フィラー配合層２２１は、光沢性や生産性を改良する観点から、重合性オリゴマーの含有量を多くすることが好ましい。そして、重合性オリゴマーの中でも、親水性ウレタンアクリレート等の親水性オリゴマーの含有量を多くすることが好ましい。具体的には、重合性オリゴマーは、第２フィラー配合層２２１を形成するための塗布液中に、好ましくは１重量％以上、より好ましくは４重量％以上含有される。一方、重合性オリゴマーは、第２フィラー配合層２２１を形成するための塗布液中に、通常４０重量％以下含有される。
【０１０５】
また、第２フィラー配合層２２１は、インクの受理性を向上させる観点から、親水性モノマーを所定量含有することが好ましい。親水性モノマーは、第２フィラー配合層２２１を形成するための塗布液中に、好ましくは３０重量％以上、より好ましくは４０重量％以上、さらに好ましくは４５重量％以上含有される。一方、親水性モノマーは、第２フィラー配合層２２１を形成するための塗布液中に、好ましくは７０重量％以下、より好ましくは６０重量％以下含有される。
【０１０６】
一方、第１フィラー配合層２２２は、記録再生機能層１０との接着性を確保する観点から、親水性を落とした重合性オリゴマーを用いることが好ましい。親水性を落とした重合性オリゴマーとしては、例えば、親水性置換基の結合数が少ない親水性ウレタンアクリレート等のオリゴマー成分を挙げることができる。
また、第１フィラー配合層２２２は、記録再生機能層１０との接着性を確保する観点から、疎水性ウレタンアクリレートオリゴマーを用いることも好ましい。疎水性ウレタンアクリレートオリゴマーとしては、例えば、親水性置換基を有しないウレタンアクリレート等のオリゴマー成分が挙げられる。
【０１０７】
親水性を落とした重合性オリゴマー及び／又は疎水性アクリレートオリゴマーは、第１フィラー配合層２２２を形成するための塗布液中に、好ましくは５重量％以上、より好ましくは１０重量％以上含有される。一方、親水性を落とした重合性オリゴマー及び／又は疎水性アクリレートオリゴマーは、第１フィラー配合層２２２を形成するための塗布液中に、好ましくは３０重量％以下、より好ましくは２５重量％以下含有される。
【０１０８】
また、第１フィラー配合層２２２のインク受理性を向上させるために、親水性ウレタンアクリレートオリゴマーを所定量用いることも好ましい。親水性ウレタンアクリレートオリゴマーは、第１フィラー配合層２２２を形成する塗布液中に、好ましくは、０重量％以上、１０重量％以下含有される。
【０１０９】
さらに、第１フィラー配合層２２２のインク受理性を精密に制御する観点から、親水性モノマーを所定量用いることも好ましい。親水性モノマーは、第１フィラー配合層２２２を形成する塗布液中に、好ましくは１０重量％以上、より好ましくは２０重量％以上、さらに好ましくは２５重量％以上含有される。一方、親水性モノマーは、第１フィラー配合層２２２を形成する塗布液中に、好ましくは５０重量％以下、より好ましくは４０重量％以下含有される。
【０１１０】
（親水性樹脂）
フィラー配合層２２に親水性樹脂を含有させ、フィラー配合層２２を、第１フィラー配合層２２２と、第２フィラー配合層２２１との２層構造とする場合には、前述の材料を用いて、以下のようにすることがさらに好ましい。
まず、インクの受理性を確保する観点から、第１フィラー配合層２２２及び第２フィラー配合層２２１に含有させる親水性樹脂として、ポリビニルピロリドン−酢酸ビニル共重合物を用いることが好ましい。
【０１１１】
また、親水性樹脂は、第１フィラー配合層２２２中に、好ましくは１重量％以上含有される。一方、親水性樹脂は、第１フィラー配合層２２２中に、好ましくは１０重量％以下、より好ましくは５重量％以下含有される。
親水性樹脂は、第２フィラー配合層２２１中に、好ましくは１重量％以上含有される。一方、親水性樹脂は、第２フィラー配合層２２１中に、好ましくは１０重量％以下、より好ましくは５重量％以下含有される。
【０１１２】
（膜厚）
第１フィラー配合層２２２の膜厚は、特に限定されないが、通常１μｍ以上、好ましくは３μｍ以上、より好ましくは５μｍ以上である。但し、通常３０μｍ以下、好ましくは２０μｍ以下、より好ましくは１５μｍ以下である。第１フィラー配合層２２２の膜厚が上記数値範囲の場合は、インク受理性を向上させやすくなる。
第２フィラー配合層２２１の膜厚は、特に限定されないが、通常１μｍ以上、好ましくは３μｍ以上、より好ましくは５μｍ以上である。但し、通常３０μｍ以下、好ましくは２０μｍ以下、より好ましくは１５μｍ以下である。第２フィラー配合層２２１の膜厚が上記数値範囲の場合は、インク受理性を向上させやすくなる。
【０１１３】
（１０）印刷受容層以外に設けることが可能な層
本実施の形態が適用される光記録媒体１００、２００においては、外観上、印刷受容層２０に色をつける必要がある場合には、記録再生機能層１０と印刷受容層２０との間に、下地層を設けてもよい。下地層としては、例えば、１０重量％以上３０重量％以下の酸化チタンを含む低収縮率の紫外線硬化性アクリル樹脂を含む材料を用いることができる。このような下地層は、インクを吸収する機能は有しないが、光記録媒体１００，２００の意匠性からは重要な機能を果たす場合がある。下地層の材料の具体例としては、例えば、大日精化工業株式会社製セイカビームＳＣＲ−ＶＩＤ  Ｆ２９（十条ケミカル株式会社レイキュアーインク  ＶＩＤ  Ｆ２９  ＴＨ  と同等品）等を挙げることができる。
【０１１４】
（１１）インク組成物
無フィラー層２１を形成するための紫外線硬化性インク組成物として下記のものを用いることが好ましい。つまり、アルキル変性ポリビニルピロリドン、親水性モノマー、及び光重合性開始剤を含有する紫外線硬化性インク組成物である。さらに、上記紫外線硬化性インク組成物中に定着剤を含有させることが好ましい。定着剤の存在により、インクの定着性を向上させやすくなるからである。加えて、重合性オリゴマー成分をさらに含有することも好ましい。そして、上記紫外線硬化性インク組成物は、界面活性剤をさらに含有することが好ましい。
【０１１５】
アルキル変性ポリビニルピロリドン、親水性モノマー、光重合性開始剤、定着剤、重合性オリゴマー成分、及び界面活性剤の各材料については、すでに説明した通りであるので、ここでの説明は割愛する。また、上記材料のそれぞれの含有量は、無フィラー層２１又は無フィラー層２１を形成する塗布液中の含有量として説明したものと同様とすればよい。これは、上記紫外線硬化性インク組成物中に溶剤を用いなくてよいからである。溶剤を用いない結果、溶剤の除去に時間とエネルギーとを費やす必要がなくなるという利点が発揮されやすくなる。
【０１１６】
無論、上記紫外線硬化性インク組成物中に溶剤を含有させてもよい。溶剤を併用すれば、インク組成物の粘度調整を行いやすくなる。この場合においても、無フィラー層２１又は無フィラー層２１を形成する塗布液中の各成分の含有量がそれぞれ上記説明した範囲内となるように、紫外線硬化性インク組成物中における各材料の含有量を適宜調整すればよい。
なお、上記紫外線硬化性インク組成物は、無フィラー層２１を形成するために好適に用いられるものである。但し、上記紫外線硬化性インク組成物の用途は、無フィラー層２１の形成のみに限られるものではない。
【０１１７】
２．記録再生機能層
次に、記録再生機能層の具体例について説明する。
図１〜図３においては、基板面入射型の光記録媒体（ＣＤ−Ｒ）１００、２００に基づき、記録再生機能層１０の説明を行ったが、記録再生機能層１０の層構成はこれに限定されるものではない。即ち、記録再生機能層１０は、光記録媒体が、再生専用媒体（ＲＯＭ媒体）の場合と、一度の記録のみ可能な追記型媒体（Ｗｒｉｔｅ  Ｏｎｃｅ媒体）の場合と、記録消去を繰り返し行える書換型媒体（ＲｅＷｒｉｔａｂｌｅ媒体）の場合とにより、それぞれの目的に応じた層構成を採用することができる。また、記録再生機能層１０は、記録・再生光の入射方向によって、図１〜図３に例示したような基板面入射型と、膜面入射型とに分けることができる。
【０１１８】
（再生専用媒体の例）
再生専用媒体の場合、記録再生機能層は、通常、所定の大きさのピットが形成された基板と、この基板上に形成された反射層及び保護層を有している。反射層の材料としては、通常、Ａｌ、Ａｇ、Ａｕ等の金属又はこれらの合金が用いられる。保護層の材料としては、通常、紫外線硬化性樹脂等が用いられる。また、保護層として、例えば、ポリカーボネート等の樹脂製や金属製等の板状部材を用いる場合もある。再生専用媒体の場合、基板面入射型であっても膜面入射型であっても、層構成は同一となる。
【０１１９】
再生専用の媒体の場合、記録再生機能層は、通常、スパッタ法により基板上に反射層を成膜し、次に、反射層上に塗布された紫外線硬化性樹脂を硬化させて保護層が形成される。また、保護層として板状部材を用いる場合には、これら板状部材は接着剤により反射層上に接着される。
【０１２０】
（追記型の媒体の例１）
追記型の媒体で膜面入射型の媒体においては、記録再生機能層は、通常、基板上に、反射層、記録層、及び保護層をこの順に設けることによって得られる。ここで、記録層と保護層との間に無機材料（例えば、ＺｎＳ／ＳｉＯ２）で形成されるバッファー層を設けてもよい。
一方、追記型の媒体で基板面入射型の媒体においては、記録再生機能層は、通常、基板上に、記録層、反射層、保護層をこの順に設けることによって得られる。
【０１２１】
反射層の材料としては、通常、Ａｌ、Ａｇ、Ａｕ等の金属又は合金が用いられる。保護層の材料としては、通常、紫外線硬化性樹脂が用いられる。また、保護層として、樹脂（例えば、ポリカーボネート）や金属等の板状の部材を用いる場合もある。反射層及び保護層の形成方法は、再生専用の媒体と同様とすればよい。なお、保護層に樹脂（例えば、ポリカーボネート）や金属等の板状の部材を用いる場合には、これら部材を接着剤を用いて、記録層、バッファー層、又は、反射層に接着すればよい。
【０１２２】
上記追記型の媒体における記録層の材料としては、通常、有機色素が用いられる。このような有機色素としては、大環状アザアヌレン系色素（フタロシアニン色素、ナフタロシアニン色素、ポルフィリン色素など）、ポリメチン系色素（シアニン色素、メロシアニン色素、スクワリリウム色素など）、アントラキノン系色素、アズレニウム系色素、含金属アゾ系色素、含金属インドアニリン系色素などが挙げられる。特に含金属アゾ系色素は、耐久性および耐光性に優れているため好ましい。
【０１２３】
有機色素により記録層を形成する場合は、通常、有機色素を適当な溶媒に溶解した溶液によるスピンコート、スプレーコート、ディップコート、ロールコート等の塗布方法で成膜される。この際、溶媒としては、ジアセトンアルコール、３−ヒドロキシ−３−メチル−２−ブタノン等のケトンアルコール溶媒、メチルセロソルブ、エチルセロソルブ等のセロソルブ溶媒、テトロフルオロプロパノール、オクタフルオロペンタノール等のパーフルオロアルキルアルコール溶媒、乳酸メチル、イソ酪酸メチル等のヒドロキシエチル溶媒が好適に使用される。
【０１２４】
記録層の厚さは、記録方法等により適した膜厚が異なるため、特に限定されないが、十分な変調度を得るために、通常、５ｎｍ以上、好ましくは１０ｎｍ以上であり、特に好ましくは２０ｎｍ以上である。但し、光を透過させる必要があるため、記録層の厚さは、通常３μｍ以下であり、好ましくは１μｍ以下、より好ましくは２００ｎｍ以下である。
【０１２５】
（追記型の媒体の例２）
追記型の媒体で膜面入射型の媒体における他の具体例においては、記録再生機能層が、通常、基板上に、反射層、誘電体層、記録層、誘電体層、及び保護層をこの順に設けることによって得られる。一方、追記型の媒体で基板面入射型の媒体における他の具体例においては、記録再生機能層が、通常、基板上に、誘電体層、記録層、誘電体層、反射層、及び保護層をこの順に設けることによって得られる。
【０１２６】
反射層の材料としては、通常、Ａｌ、Ａｇ、Ａｕ等の金属又は合金が用いられる。保護層の材料としては、通常、紫外線硬化性樹脂が用いられる。また、保護層として、樹脂（例えば、ポリカーボネート）や金属等の板状の部材を用いる場合もある。反射層及び保護層の形成方法は、再生専用の媒体と同様とすればよい。
誘電体層の材料としては、通常、無機材料（代表的には、ＺｎＳ／ＳｉＯ２）が用いられる。誘電体層は、通常、スパッタリングすることによって形成される。
【０１２７】
記録層は、通常、無機材料（例えば、Ｇｅ・Ｔｅ、Ｇｅ・Ｓｂ・Ｔｅの様なカルコゲン系合金）が用いられる。記録層は、通常、スパッタリングによって形成される。記録層の膜厚は、通常１ｎｍ〜５０ｎｍ程度とされる。
【０１２８】
（書き換え可能型の媒体の例１）
書き換え可能型の媒体で膜面入射型の媒体においては、記録再生機能層が、通常、基板上に、反射層、誘電体層、記録層、誘電体層、及び保護層をこの順に設けることによって得られる。一方、書き換え可能型の媒体で基板面入射型の媒体においては、記録再生機能層が、通常、基板上に、誘電体層、記録層、誘電体層、反射層、及び保護層をこの順に設けることによって得られる。
【０１２９】
反射層、誘電体層、記録層、及び保護層としては、上記追記型の媒体の例２と同様にすればよい。但し、記録層は、記録・消去を可逆的に行えるような材料とする必要がある。このような材料としては、例えば、ＳｂＴｅ系、ＧｅＴｅ系、ＧｅＳｂＴｅ系、ＩｎＳｂＴｅ系、ＡｇＳｂＴｅ系、ＡｇＩｎＳｂＴｅ系、ＧｅＳｂ系、ＧｅＳｂＳｎ系、ＩｎＧｅＳｂＴｅ系、ＩｎＧｅＳｂＳｎＴｅ系等の材料が挙げられる。これらの中でも、結晶化速度を高めるために、記録層にＳｂを主成分とする組成を用いることが好ましい。
【０１３０】
（書き換え可能型の媒体の例２）
書き換え可能型の媒体としての他の具体例として、光磁気記録媒体（ＭＯディスク）を挙げることもができる。
【０１３１】
（共通事項）
記録再生機能層を構成する基板の材料としては、通常、適度な加工性と剛性を有するプラスチック、金属、ガラス等が挙げられる。光記録媒体が基板面入射型の場合は、基板の材料として、入射する光に対して透明である光透過性材料が用いられる。一方、膜面入射型の光記録媒体では基板は入射するレーザ光に対して透明である必要はない。プラスチック材料としては、例えば、ポリカーボネート樹脂、ポリオレフィン樹脂、アクリル樹脂、エポキシ樹脂等が挙げられる。
【０１３２】
基板の厚さは、０．５ｍｍ〜１．２ｍｍ程度とするのが好ましい。尚、ＣＤ型媒体の場合は、通常、厚さ１．２ｍｍの基板が使用される。また、ＤＶＤ型媒体の場合は、表面に所定のピットまたはトラッキング用案内溝が形成された厚さ０．６ｍｍの基板が使用され、これに厚さ０．６ｍｍのダミー基板を貼り合わせて調製される。
【０１３３】
基板表面には、通常、所定のトラックピッチのトラッキング用案内溝が形成されている。トラックピッチは、記録再生光の波長により異なり、ＣＤ系光記録媒体では、通常１．５μｍ〜１．６μｍである。また、ＤＶＤ系光記録媒体では、通常０．７μｍ〜０．８μｍである。青色レーザ用光記録媒体では、通常０．２μｍ〜０．５μｍである。トラッキング用案内溝の溝深さは、ＣＤ系光記録媒体は、通常１０ｎｍ〜３００ｎｍである。ＤＶＤ系光記録媒体では、通常１０ｎｍ〜２００ｎｍである。青色レーザ用光記録媒体では、通常１０ｎｍ〜２００ｎｍである。
【０１３４】
基板は、プラスチック材料を用いる場合は、射出成型等により、円盤状の形状と表面の案内溝が一工程で形成される。金属、ガラス等を用いる場合は、表面に設けられた光硬化性または熱硬化性の薄い樹脂層に溝が形成されている。
また、記録再生機能層には、記録再生領域が設定されている。記録再生機能層が中心孔を有する平板の環状形状の場合は、記録再生領域は、通常、内周径よりも大きい内径と外周径よりも小さい外径との範囲内に設けられる。
【０１３５】
（その他）
なお、上記「再生専用媒体の例」、「追記型の媒体の例１」、「追記型の媒体の例２」、及び「書き換え可能型の媒体の例１」においては、記録容量向上の観点から、記録層を複数設けることも行われる。記録層を複数設ける場合、記録容量を考慮し、記録層の数は、通常２層以上、好ましくは３層以上とする。一方、記録層の数は、通常５層以下とする。
【実施例】
【０１３６】
以下に実施例を挙げて、本実施の形態をより具体的に説明する。尚、本実施の形態は、実施例に限定されるものではない。また、実施例、比較例及び表中の部又は％は、特に断らない限り総て重量基準である。
（１）光記録媒体の調製
射出成形により、幅０．４５μｍ、深さ１５５ｎｍのグルーブを有し、厚さ１．２ｍｍのポリカーボネート樹脂製基板を成形した。この基板上に、含金属アゾ系色素のフッ素アルコール溶液をスピンコートにより塗布し、９０℃で１５分間乾燥して、厚さ７０ｎｍの記録層を形成した。次に、この記録層上に、銀Ａｇをスパッタリングして、厚さ７０ｎｍの反射層を形成した。さらにこの反射層の上に、アクリレート系モノマーを主体にした紫外線硬化性樹脂（大日本インキ株式会社製「ＳＤ―３９４」）をスピンコートで塗布した後、紫外線（ＵＶ）光を照射して硬化させ、厚さ７μｍの保護層を形成し、記録再生機能層（この例では、ＣＤ−Ｒ）を作製した。
【０１３７】
次に、表１に示すように、予め調製した所定の組成の樹脂組成物をＣＤ−Ｒの保護層上に塗布し、第１フィラー配合層、第２フィラー配合層、無フィラー層からなる印刷受容層を形成し、評価用の光記録媒体を調製した。また、比較のため、無フィラー層を設けない光記録媒体も調製した。また、必要に応じて、ＣＤ−Ｒの保護層と第１フィラー配合層との間に下地層を設けた。さらに、第１フィラー配合層と第２フィラー配合層とを一層構造とすることも行った。
【０１３８】
後述の実施例７においては、印刷受容層の形成に先立ち、下地層をＣＤ−Ｒの保護層表面に設けた。下地層の材料は、十条ケミカル株式会社製のレイキュアーインクＶＩＤ  Ｆ２９  ＴＨを用いた（表３中において「Ｆ２９」と表記している。）。下地層の形成条件は以下の通りである。すなわち、下地層の材料を、ＣＤ−Ｒの保護層表面に、メッシュカウント３００のスクリーンを用いるスクリーン印刷法により樹脂組成物を塗布し、エネルギー３００ｍＪ／ｃｍ２の紫外線を照射して硬化させた。
【０１３９】
一方、後述の実施例７以外では、第１フィラー配合層は、ＣＤ−Ｒの保護層表面に、メッシュカウント３００のスクリーンを用いるスクリーン印刷法により樹脂組成物を塗布し、エネルギー３００ｍＪ／ｃｍ２の紫外線を照射して硬化させた。ここで、後述の実施例６の第１フィラー配合層は、メッシュカウント３５０のスクリーンを用いた。
【０１４０】
第２フィラー配合層は、第１フィラー配合層上に、第１フィラー配合層と同一条件で所定の樹脂組成物を塗布し、硬化を行った。ここで、後述の実施例６の第２フィラー配合層は、メッシュカウント４２０のスクリーンを用いた。また、後述の実施例７では、第２フィラー配合層を設けなかった。つまり、実施例７は、フィラー配合層を１層構成とした実験となっている。
【０１４１】
無フィラー層は、第２フィラー配合層上に、メッシュカウント４２０のスクリーンを用いるスクリーン印刷法で所定の樹脂組成物を塗布し、エネルギー３００ｍＪ／ｃｍ２の紫外線を照射して硬化させた。
各層を形成する際の樹脂組成物を塗布してから紫外線を照射して硬化させるまでの時間（レベリング時間）を約３秒又は約１５秒として行った。
【０１４２】
【表１】
2010102825.tif 000002
【０１４３】
（２）光沢度の測定
所定の光沢度計（日本電色工業株式会社製：光沢度計ＰＧ−１Ｍ）を用い、ＪＩＳ  Ｚ８７４１（ＩＳＯ２８１３、ＡＳＴＭＤ５２３，ＤＩＮ６７５３０）に準拠して、評価用の光記録媒体に形成された、印刷受容層表面の光沢を測定した。２０°入射角の光沢度で評価した。
【０１４４】
（３）表面粗度の測定
所定の表面粗度計（株式会社ミツトヨ製：表面粗度計サーフテストＳＪ−２０１Ｐ）を用い、ＪＩＳ  Ｂ０６０１に準拠した方法で、光記録媒体表面の表面粗さＲａ（算術平均粗さ）を測定した。
【０１４５】
（４）インク受容性の評価
（ａ）インクの滲みの評価
インクジェット印刷用プリンター（Ｐｒｉｍｅｒａ社製：ＳｉｇｎａｔｕｒｅＰｒｏ）を用いて、評価用の光記録媒体の印刷受容層に、表２に示すように、４色のインク（黒、シアン、マジェンタ、黄）を用いた６通りの組合せの印刷を行った。印刷受容層には、図４に示すように、１０ｍｍ四方の外升の色（外升色）と、この外升の中に設けた５ｍｍ四方の内升の色（内升色）とが、それぞれ反対色になるように印刷した。外升色と内升色は接触していて、二色が混ざり易く、インクの滲みが大きくなり易い様にしている。合計１２通りの組み合わせの升が出来るので、それぞれの外升、内升の境界を目視で観察して、以下の基準に基づき滲みの大きさを評価した。
〇：インクの滲みが観測されない
△：インクの滲みがわずかに観測される
×：インクの滲みが観測される
【０１４６】
【表２】
2010102825.tif 000003
【０１４７】
（ｂ）インク定着性の評価
前述した「インクの滲みの評価」と同じ方法で、評価用の光記録媒体の印刷受容層にインクジェット印刷を行い、印刷後、２５℃、５０％湿度中で２４時間乾燥し、さらに３０℃、９０％湿度環境中に２４時間静置した後、前述した「インクの滲みの評価」と同じ方法によりインクの滲みを評価した。インクの滲みが小さいほど、インク定着性が良好である。
〇：インク定着性が良好
×：インク定着性が不良
【０１４８】
（ｃ）インクの乾燥性の評価
インクジェット印刷用プリンター（Ｐｒｉｍｅｒａ社製：ＳｉｇｎａｔｕｒｅＰｒｏ）を用いて、評価用の光記録媒体の印刷受容層表面に、４色のインク（黒、シアン、マジェンタ、黄）を用いて、それぞれ１２ｍｍ四方の正方形を印刷する。印刷終了後３０秒、１分、３分、５分、１０分、２０分、３０分、４０分、５０分、６０分間放置し、それぞれの時間の経過後に、印刷された部分に普通紙（Ｅｐｓｏｎインクジェット両面上質普通紙ＫＡ４２５０ＮＰＤ）を載せ、その上から指で約２ｋｇの力で３回擦り、普通紙に各色のインクが転写されているかを目視で確認する。各色の、インクが転写されなくなるまでの時間を乾燥時間として、４色の乾燥時間の合計が３０分以内のものを乾燥性良好（〇）とし、３０分以上のものを不良（×）とした。
【０１４９】
（５）印刷受容層の厚さの測定
予め調製した記録再生機能層の厚さを測定し、次に、記録再生機能層上に印刷受容層を形成して調製した評価用の光記録媒体の厚さを測定し、光記録媒体の厚さと記録再生機能層の厚さとの差を印刷受容層の塗布厚さとした。厚さの測定は、デジタルマイクロメータ（ソニー株式会社製）を用いた。
また、印刷受容層を構成する各層それぞれの膜厚を確認するために、以下の実験を行った。つまり、印刷受容層を形成する場合と同一の塗布・硬化条件で各層を単層で設けた。そして、これら単層の膜厚をそれぞれ測定した。結果を表３に示す。各層それぞれの合計値は、印刷受容層の全体膜厚から、−４μｍ〜４μｍ程度ずれる値となった。
【０１５０】
（実施例１〜実施例８、比較例１〜比較例３）
表１に示した樹脂組成物をそれぞれ用いて、表３に示す組成の印刷受容層を形成した評価用光記録媒体について、それぞれ、光沢度、表面粗さ（Ｒａ）、インク滲み、インク定着性、インク乾燥性、印刷受容層の厚さを測定した。結果を表３に示す。
【０１５１】
【表３】
2010102825.tif 000004
【０１５２】
表３に示す結果から、記録再生機能層であるＣＤ−Ｒの、記録再生光が入射する側とは反対側の面に、所定の印刷受容層を形成した光記録媒体（実施例１〜実施例８）は、印刷受容層と記録再生機能層との接着性を確保しつつ、印刷受容層の高い光沢度が得られることがわかる。加えて、良好な印刷特性も得られることが分かる。なお、実施例６、７の光記録媒体は、定着性が不十分な結果となった。これは、印刷受容層の膜厚を薄く形成したためと考えられる。従って、これら実施例においても、印刷受容層の膜厚を厚くすることにより、定着性の改良がなされると予想される。
【０１５３】
一方、光記録媒体の水性インクにより印刷が行われる表面に、有機フィラーまたは無機フィラーを配合しない無フィラー層を形成しない場合（比較例１〜比較例２）は、印刷受容層の光沢度が得られないことが分かる。また、無フィラー層にフィラーを添加すると、印刷受容層表面の光沢性が不十分となることが分かる（比較例３）。
【０１５４】
以上説明したように、本発明が適用される光記録媒体は、記録再生機能層の記録再生光が入射する側とは反対側の面に、所定の樹脂組成物を用いた印刷受容層を有し、印刷受容層と記録再生機能層との接着性を確保しつつ、印刷受容層の高い光沢度及び良好な印刷特性が得ることができる。
【符号の説明】
【０１５５】
１０…記録再生機能層、１１…基板、１２…情報記録層、２０…印刷受容層、２１…無フィラー層、２２…フィラー配合層、３０…レーザ光、１００，２００…光記録媒体、１１１…トラッキング用案内溝、１２１…記録層、１２２…反射層、１２３…保護層、２２２…第１フィラー配合層、２２１…第２フィラー配合層、１２Ｆ…保護層表面、２２Ｆ…フィラー配合層表面、２１Ｆ…無フィラー層表面
【図１】
2010102825.tif 000005
【図２】
2010102825.tif 000006
【図３】
2010102825.tif 000007
【図４】
2010102825.tif 000008